【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  （Ａ）ポリアミド、（Ｂ）ポリフェニレンエーテル、（Ｃ）衝撃改良材及び（Ｄ）導電性フィラーからなる導電性樹脂組成物の製造方法であって、
工程ａ：（Ｂ）成分、（Ｃ）成分と、（Ｄ）成分及び／又は（Ｄ）成分含有マスターバッチを溶融混練する工程（但し、工程ａにおける（Ｄ）成分の量はすべての（Ｄ）成分を１００重量％とした際の５０重量％以上１００重量％未満である。）、
工程ｂ：工程ａで得られた組成物と、（Ａ）成分の全部又は一部とを溶融混練する工程、
並びに
工程ｃ：工程ｂで得られた組成物と、残りの（Ｄ）成分、及び（Ａ）成分に残りがある場合には残りの（Ａ）成分とを溶融混練する工程を経る事を特徴とする導電性樹脂組成物の製造方法。
【請求項２】  工程ａにおける（Ｄ）成分含有マスターバッチが、（Ｂ）成分、（Ｃ）成分及び（Ａ）成分から選ばれる１種とあらかじめ溶融混練したマスターバッチである請求項１に記載の導電性樹脂樹脂組成物の製造方法。
【請求項３】  工程ａにおける（Ｄ）成分の量が、すべての（Ｄ）成分を１００重量％とした際の７０重量％以上９０重量％未満である請求項１または２に記載の導電性樹脂組成物の製造方法。
【請求項４】  工程ｃにおける（Ｄ）成分が（Ａ）成分とあらかじめ溶融混練されたマスターバッチの形態で添加される請求項１〜３のいずれかに記載の導電性樹脂組成物の製造方法。
【請求項５】  （Ｃ）成分が、芳香族ビニル化合物を主体とする重合体ブロック［Ａ］と、共役ジエン化合物を主体とする重合体ブロック［Ｂ］から構成され、重合体セグメントの結合形式が、ＡＢ型、ＡＢＡ型、ＡＢＡＢ型からなる群より選ばれる１種以上である芳香族ビニル化合物−共役ジエン化合物ブロック共重合体及びまたはその水素添加物である請求項１〜４のいずれかに記載の導電性樹脂組成物の製造方法。
【請求項６】  （Ｃ）成分が、（Ｃ−１）数平均分子量１２０，０００以上のブロック共重合体と（Ｃ−２）数平均分子量１２０，０００未満のブロック共重合体の混合物である請求項５に記載の導電性樹脂組成物の製造方法。
【請求項７】  （Ｃ−２）成分が、芳香族ビニル化合物を主体とする重合体ブロック［Ａ］の数平均分子量が２０，０００以上のブロック共重合体である請求項６に記載の導電性樹脂組成物の製造方法。
【請求項８】  （Ｃ−２）成分が、芳香族ビニル化合物を５５重量％以上９０重量％未満の量で含有するブロック共重合体である請求項６または７に記載の導電性樹脂組成物の製造方法。
【請求項９】  （Ｄ）成分が、導電性カーボンブラック、カーボンナノチューブ、カーボンナノファイバー、炭素繊維、グラファイトから選ばれる１種以上である請求項１〜８のいずれかに記載の導電性樹脂組成物の製造方法。
【請求項１０】  （Ｄ）成分が、導電性カーボンブラック、カーボンナノチューブ及びカーボンナノファイバーから選ばれる1種以上である請求項９に記載の導電性樹脂組成物の製造方法。
【請求項１１】  （Ｄ）成分の量が、（Ａ）〜（Ｃ）成分の合計１００重量部に対して０．０１〜５重量部である請求項１〜１０のいずれかに記載の導電性樹脂組成物の製造方法。
【請求項１２】  （Ａ）〜（Ｃ）成分の量比が、これら３成分の合計を１００重量部とした際に、（Ａ）成分３０〜７０重量部、（Ｂ）成分２０〜５０重量部、（Ｃ）成分５〜３０重量部である請求項１〜１１のいずれかに記載の導電性樹脂組成物の製造方法。
【請求項１３】  工程ｃにおいて添加される、（Ｄ）成分と（Ａ）成分があらかじめ溶融混練されたマスターバッチ中の（Ｄ）成分の量が、５〜４０重量％である請求項４に記載の導電性樹脂組成物の製造方法。
【請求項１４】  請求項１〜１３のいずれかに記載の導電性樹脂組成物の製造方法で得られた導電性樹脂組成物からなる射出成形体。
【請求項１５】  請求項１〜１３のいずれかに記載の導電性樹脂組成物の製造方法で得られた導電性樹脂組成物からなる自動車外装用成形体。
【手続補正２】
【補正対象書類名】明細書
【補正対象項目名】００１２
【補正方法】変更
【補正の内容】
【００１２】
【課題を解決するための手段】
本発明者らは、前記課題を解決するため検討を行った結果、驚くべき事に使用するすべての導電性フィラーの５０重量％以上１００重量％未満を衝撃改良材及びポリフェニレンエーテルを含む混合物とあらかじめ溶融混練することにより、静電塗装可能なレベルの導電性・低い線膨張係数・フィラー浮きのない高外観を達成し、同時に切り粉の発生を抑制できることを見いだし、本発明に到達した。
すなわち本発明は、
［１］  （Ａ）ポリアミド、（Ｂ）ポリフェニレンエーテル、（Ｃ）衝撃改良材及び（Ｄ）導電性フィラーからなる導電性樹脂組成物の製造方法であって、
工程ａ：（Ｂ）成分、（Ｃ）成分と、（Ｄ）成分及び／又は（Ｄ）成分含有マスターバッチを溶融混練する工程（但し、工程ａにおける（Ｄ）成分の量はすべての（Ｄ）成分を１００重量％とした際の５０重量％以上１００重量％未満である。）、
工程ｂ：工程ａで得られた組成物と、（Ａ）成分の全部又は一部とを溶融混練する工程、
並びに
工程ｃ：工程ｂで得られた組成物と、残りの（Ｄ）成分、及び（Ａ）成分に残りがある場合には残りの（Ａ）成分とを溶融混練する工程を経る事を特徴とする導電性樹脂組成物の製造方法、
［２］  工程ａにおける（Ｄ）成分含有マスターバッチが、（Ｂ）成分、（Ｃ）成分及び（Ａ）成分から選ばれる１種とあらかじめ溶融混練したマスターバッチである［１］に記載の導電性樹脂樹脂組成物の製造方法、
［３］  工程ａにおける（Ｄ）成分の量が、すべての（Ｄ）成分を１００重量％とした際の７０重量％以上９０重量％未満である［１］または［２］に記載の導電性樹脂組成物の製造方法、
［４］  工程ｃにおける（Ｄ）成分が（Ａ）成分とあらかじめ溶融混練されたマスターバッチの形態で添加される［１］〜［３］のいずれかに記載の導電性樹脂組成物の製造方法、
［５］  （Ｃ）成分が、芳香族ビニル化合物を主体とする重合体ブロック［Ａ］と、共役ジエン化合物を主体とする重合体ブロック［Ｂ］から構成され、重合体セグメントの結合形式が、ＡＢ型、ＡＢＡ型、ＡＢＡＢ型からなる群より選ばれる１種以上である芳香族ビニル化合物−共役ジエン化合物ブロック共重合体及びまたはその水素添加物である［１］〜［４］のいずれかに記載の導電性樹脂組成物の製造方法、
［６］  （Ｃ）成分が、（Ｃ−１）数平均分子量１２０，０００以上のブロック共重合体と（Ｃ−２）数平均分子量１２０，０００未満のブロック共重合体の混合物である［５］に記載の導電性樹脂組成物の製造方法、
［７］  （Ｃ−２）成分が、芳香族ビニル化合物を主体とする重合体ブロック［Ａ］の数平均分子量が２０，０００以上のブロック共重合体である［６］に記載の導電性樹脂組成物の製造方法、
［８］  （Ｃ−２）成分が、芳香族ビニル化合物を５５重量％以上９０重量％未満の量で含有するブロック共重合体である［６］または［７］に記載の導電性樹脂組成物の製造方法、
［９］  （Ｄ）成分が、導電性カーボンブラック、カーボンナノチューブ、カーボンナノファイバー、炭素繊維、グラファイトから選ばれる１種以上である［１］〜［８］のいずれかに記載の導電性樹脂組成物の製造方法、
［１０］  （Ｄ）成分が、導電性カーボンブラック、カーボンナノチューブ及びカーボンナノファイバーから選ばれる1種以上である［９］に記載の導電性樹脂組成物の製造方法、
［１１］  （Ｄ）成分の量が、（Ａ）〜（Ｃ）成分の合計１００重量部に対して０．０１〜５重量部である［１］〜［１０］のいずれかに記載の導電性樹脂組成物の製造方法、
［１２］  （Ａ）〜（Ｃ）成分の量比が、これら３成分の合計を１００重量部とした際に、（Ａ）成分３０〜７０重量部、（Ｂ）成分２０〜５０重量部、（Ｃ）成分５〜３０重量部である［１］〜［１１］のいずれかに記載の導電性樹脂組成物の製造方法、
［１３］  工程ｃにおいて添加される、（Ｄ）成分と（Ａ）成分があらかじめ溶融混練されたマスターバッチ中の（Ｄ）成分の量が、５〜４０重量％である［４］に記載の導電性樹脂組成物の製造方法、
［１４］  ［１］〜［１３］のいずれかに記載の導電性樹脂組成物の製造方法で得られた導電性樹脂組成物からなる射出成形体、
［１５］  ［１］〜［１３］のいずれかに記載の導電性樹脂組成物の製造方法で得られた導電性樹脂組成物からなる自動車外装用成形体、
である。
【手続補正３】
【補正対象書類名】明細書
【補正対象項目名】００１３
【補正方法】変更
【補正の内容】
【００１３】
次に本発明で使用することのできる各成分について詳しく述べる。
本発明で使用することのできる（Ａ）成分のポリアミドの種類としては、ポリマー主鎖中にアミド結合｛−ＮＨ−Ｃ（＝Ｏ）−｝を有するものであれば、いずれも使用することができる。
一般にポリアミドは、ラクタム類の開環重合。ジアミンとジカルボン酸の重縮合、アミノカルボン酸の重縮合などによって得られるが、これらに限定されるものではない。